(57)【特許請求の範囲】
【請求項１】
発光管内に希ガスとフッ化物が封入され、該発光管の外面に少なくとも一方の電極が配置されたエキシマランプにおいて、
前記発光管内のガス圧が全圧で１３．３ｋＰａ以上であり、
前記フッ化物が、六フッ化硫黄、四フッ化炭素、または三フッ化窒素のいずれかであり、前記フッ化物の全ガスに対するモル比が０．００１％ないし１０％であり、
前記希ガスが、アルゴン、クリプトン、またはキセノンのいずれか１つとヘリウムおよび／またはネオンとからなり、該ヘリウムおよび／または該ネオンの希ガス全体に対するモル比が９０％ないし９９．５％であることを特徴とするエキシマランプ。
【請求項２】
前記発光管の材料が、酸化アルミニウム（Ａｌ２Ｏ３）を主成分とするサファイア（単結晶アルミナ）もしくはアルミナ（多結晶アルミナ）、二フッ化マグネシウム（ＭｇＦ２），フッ化リチウム（ＬｉＦ），二フッ化カルシウム（ＣａＦ２），二フッ化バリウム（ＢａＦ２），またはＹＡＧ（イットリウム・アルミニウム・ガーネット）であることを特徴とする請求項１に記載のエキシマランプ。
【発明の詳細な説明】
【技術分野】
【０００１】
本発明は、エキシマランプに係わり、特に、発光管の外面に電極を設けたエキシマランプに関する。
【背景技術】
【０００２】
従来より、誘電体となる放電容器内に、適宜の発光ガスとハロゲンを充填し、放電容器内における誘電体エキシマ放電によりエキシマ分子を生成して、エキシマ分子からエキシマ光を放射させるエキシマランプが知られている。エキシマランプは、例えば、光化学反応用の紫外線光源として利用されている。
【０００３】
このようなエキシマランプは、放電用ガスとして、得ようとするエキシマ光の波長に応じて、希ガス（アルゴン、クリプトン、キセノン等）または希ガスとハロゲン（フッ素、塩素、臭素、沃素等）の組み合わせが用いられる。例えば、アルゴン−フッ素からなる放電用ガスでは、１９３ｎｍの光が放射され、クリプトン−フッ素からなる放電用ガスでは２４８ｎｍの光が放射され、キセノン−フッ素からなる放電用ガスでは３５１ｎｍの光が放射される。これらの光は、表面改質、殺菌等の用途に利用される。特に、リソグラフィに広く用いられている１９３ｎｍ、２４８ｎｍの放射が得られるアルゴン−フッ素、クリプトン−フッ素のエキシマランプでは、レジストの特性試験、周辺露光、マスク検査等の幅広い用途に利用されている。
【０００４】
エキシマランプの発光管にフッ素を封入し、発光管が石英ガラス（ＳｉＯ２）である場合、石英ガラス（ＳｉＯ２）に含まれるシリカ（Ｓｉ）とフッ素イオンとの反応性が高いため、ランプ点灯中に、フッ素イオンと接する発光管の材料としては、石英ガラス（ＳｉＯ２）を用いることができない。このため、発光管としては、フッ素イオンの吸収の少ない材料からなるシリカ（Ｓｉ）を含まない材料が用いられ、発光管の材料としては、例えば、酸化アルミニウム（Ａｌ２Ｏ３）を主成分とするサファイア（単結晶アルミナ）やアルミナ（多結晶アルミナ）のような金属酸化物が用いられる。
【０００５】
また、エキシマランプに封入されるフッ素源としては、Ｆ２は、発生あるいは排気にフッ素によって腐食されない、または反応しない特殊な設備が必要であり、しかも取扱いが難しいので用いることはできない。そのため、化学的に安定なＳＦ６、ＣＦ４、ＮＦ３といったガスを用いることが提案されている。特に、ＳＦ６を用いた紫外線ランプが、特許文献１に記載されている。
【特許文献１】特許２９１３２９４号
【発明の開示】
【発明が解決しようとする課題】
【０００６】
しかし、ＳＦ６、ＣＦ４、ＮＦ３といったガスは化学的安定性が高く、電子付着性の高い（換言すれば、電子を捕獲する性質の強い）ガスであり、電離により生じた電子を高い確率で捕獲する。そのため、特許文献１に記載の紫外線ランプでは、ＳＦ６の濃度が高く、発光管内のガス全体に占めるＳＦ６のモル比が、６．６〜１０％となっており、その結果、照度安定性が悪い。また、この紫外線ランプでは、ガス全体の圧力が０．７〜７ｋＰａと低いため、紫外線の発光量が少なく、結果として、照射面での照度が低く、実用的なランプとしては利用できなかった。
【０００７】
本発明の目的は、上記の問題点に鑑み、化学的に安定な六フッ化硫黄、四フッ化炭素、または三フッ化窒素といったガスを用いても、高照度で、かつ照度安定性の高いエキシマランプを提供することにある。
【課題を解決するための手段】
【０００８】
本発明は、上記の課題を解決するために、次の手段を採用した。
第１の手段は、発光管内に希ガスとフッ化物が封入され、該発光管の外面に少なくとも一方の電極が配置されたエキシマランプにおいて、前記発光管内のガス圧が全圧で１３．３ｋＰａ以上であり、前記フッ化物が、六フッ化硫黄、四フッ化炭素、または三フッ化窒素のいずれかであり、前記フッ化物の全ガスに対するモル比が０．００１％ないし１０％であり、前記希ガスが、アルゴン、クリプトン、またはキセノンのいずれか１つとヘリウムおよび／またはネオンとからなり、該ヘリウムおよび／または該ネオンの希ガス全体に対するモル比が９０％ないし９９．５％であることを特徴とするエキシマランプである。
第２の手段は、第１の手段において、前記発光管の材料が、酸化アルミニウム（Ａｌ２Ｏ３）を主成分とするサファイア（単結晶アルミナ）もしくはアルミナ（多結晶アルミナ）、二フッ化マグネシウム（ＭｇＦ２），フッ化リチウム（ＬｉＦ），二フッ化カルシウム（ＣａＦ２），二フッ化バリウム（ＢａＦ２），またはＹＡＧ（イットリウム・アルミニウム・ガーネット）であることを特徴とするエキシマランプである。
【発明の効果】
【０００９】
請求項１に記載の発明によれば、照度にして１ｍＷ／ｃｍ２以上の照度が得られ、照射面おける照度の変動範囲が±１０％以内となる照度安定性が得られ、種々の応用面での実用化が可能なエキシマランプを提供することができる。
また、請求項２に記載の発明によれば、発光管は、１５０〜４００ｎｍの光に対して光透過性を有すると共に、フッ素イオンの吸収の少ない材料から構成されるので、封入されたフッ化物の減少を防止することができる。
【発明を実施するための最良の形態】
【００１０】
本発明の一実施形態を図１ないし図１９を用いて説明する。
図１は、本実施形態の発明に係るエキシマランプの斜視図、図２（ａ）は図１に示したエキシマランプの管軸を通る切断面から見た断面図、図２（ｂ）は図２（ａ）のＡ−Ａの切断面から見た断面図である。
【００１１】
これらの図に示すように、エキシマランプ１の発光管２は、直管状からなり、１５０〜４００ｎｍの光に対して光透過性を有すると共に、フッ素イオンの吸収の少ない材料から構成される。発光管２の材料としては、例えば、酸化アルミニウム（Ａｌ２Ｏ３）を主成分とするサファイア（単結晶アルミナ）やアルミナ（多結晶アルミナ）のような金属酸化物を用いる。またその他に発光管２に用いる材料としては、二フッ化マグネシウム（ＭｇＦ２），フッ化リチウム（ＬｉＦ），二フッ化カルシウム（ＣａＦ２），二フッ化バリウム（ＢａＦ２），ＹＡＧ（イットリウム・アルミニウム・ガーネット）のようなフッ化物を用いることもできる。
なお、発光管２の光透過性材料として、石英ガラス（ＳｉＯ２）を用いることも考えられるが、先にも述べたように、石英ガラス（ＳｉＯ２）に含まれるシリカ（Ｓｉ）は、フツ素イオンとの反応性が高いため、ランプ点灯中に、フッ素イオンと接することになるため、石英ガラス（ＳｉＯ２）は用いることができない。このため、フッ素イオンの吸収の少ない材料からなる、シリカ（Ｓｉ）を含まない材料が用いられることになる。
【００１２】
発光管２の長手方向における両端は開放されており、その両端にはカップ状の蓋部材３、４が設けられる。蓋部材３，４は、例えば、鉄（Ｆｅ）にニッケル（Ｎｉ）およびコバルト（Ｃｏ）を配合した合金、いわゆるコバールにより形成される。なお、蓋部材３，４は金属に限定されるものではなく、耐紫外線性を有していれば良いので、発光管２と同一の材料からなる、例えば、酸化アルミニウム（Ａｌ２Ｏ３）を主成分とするサファイア（単結晶アルミナ）などを用いても良い。
【００１３】
発光管２と蓋部材３，４との間には、封止材５，６が充填されることにより、発光管２と蓋部材３，４とが結合され、発光管２と蓋部材３，４と封止材５，６とからなる放電容器が形成される。封止材５，６の材料としては、例えば、銀と銅との合金（Ａｇ−Ｃｕ合金）からなるロウ材が用いられる。エキシマランプ１の点灯時、封止材５，６には、紫外線が照射されると共に、エキシマランプ１からの点灯熱により加熱されるため、耐紫外線性および耐熱性を有するものであることが必要である。特に、銀と銅との合金（Ａｇ−Ｃｕ合金）のようなフッ素イオンの吸収の少ないものであれば、好適に用いることができる。
【００１４】
第２の蓋部材４にはガス管７が設けられており、放電容器の内部８がガス管７により排気されて減圧された後、放電用ガスとして希ガスと化学的安定性の高いフッ化物が封入される。放電用ガスの封入後、ガス管７は圧接等で封止部９が形成されることにより、放電容器は密閉構造となる。
【００１５】
放電容器の内部８に封入される放電用ガスとして、アルゴン（Ａｒ），クリプトン（Ｋｒ）またはキセノン（Ｘｅ）のいずれかとヘリウム（Ｈｅ）および／またはネオン（Ｎｅ）からなる希ガスと、六フッ化硫黄（ＳＦ６），四フッ化炭素（ＣＦ４）または三フッ化窒素（ＮＦ３）からなるフッ化物とが用いられる。
【００１６】
発光管２の外面には、図２（ｂ）に示すように、一対の外部電極１０，１１が互いに電気的に対向するように配置されると共に、図２（ａ）に示すように、発光管２の管軸方向に沿って延びるように設けられる。さらに、外部電極１０，１１は封止材５，６および蓋部材３，４から離して設けられる。外部電極１０，１１は、例えば、銅をペースト状にしたものを発光管２の外面に塗布して形成したり、または板状の、例えば、アルミニウムを接着剤等によって発光管２の外面に接着して形成される。外部電極１０，１１の長手方向の各々の一端にはリード１２，１３が半田１４，１５等により電気的に接続され、リード１２，１３には図示しない電源が接続され、エキシマランプ１の点灯時に給電される。
【００１７】
エキシマランプ１の点灯時、一対の外部電極１０，１１間に電圧が印加されることにより、発光管２を介して外部電極１０，１１間で放電が発生する。放電用ガスの希ガスが、例えばアルゴン（Ａｒ）と、フッ化物が、例えば六フッ化硫黄（ＳＦ６）の場合、これらのガスが電離されて、アルゴンイオンやフッ素イオンが形成され、アルゴン−フッ素からなるエキシマ分子が形成され、１９３ｎｍの波長近傍の光を発光し、発光管２の外部に放射される。
【００１８】
エキシマランプ１の点灯時には、発光管２の管軸方向に距離Ｌ１の範囲で延びる外部電極１１，１２間で、発光管２を介してエキシマ放電が行われる。発光管２がフッ素イオンの吸収の少ない材料として、シリカ（Ｓｉ）を含まない材料で構成されているので、電離されたフッ素イオンが発光管２に吸収されることはない。
【００１９】
発光管２内に封入された放電用ガスは、希ガスとしてのアルゴン、クリプトン、またはキセノンのいずれかとヘリウムおよび／またはネオンのうち、発光ガスとしてのアルゴン、クリプトン、またはキセノンのいずれかと、フッ化物としての六フッ化硫黄、四フッ化炭素、または三フッ化窒素のフッ素イオンとが反応して、エキシマ分子となり光を放射するガスである。なお、希ガスのうち、ヘリウムおよび／またはネオンは、発光に寄与しないバッファーガスである。
【００２０】
発光管２内に放電用ガスとして、上記の希ガスとフッ化物を封入し、外部電極１１，１２間に高電圧を印加して放電容器８内に放電を誘起させて、エキシマ発光を得る場合、発光に至るメカニズムは概略次の通りであると推定される。例えば、希ガスとしてアルゴン（Ａｒ）およびフッ化物としてと六フッ化硫黄（ＳＦ６）を封入した場合、放電によりＳＦ６はＦとＳＦｘ等に分解し、生じたＦよりＡｒとエキシマ（エキシマ（ＡｒＦ＊）を生じ、エキシマ発光（ＡｒＦ＊→ＡｒＦ＋ｈν（１９３ｎｍ））を得ることができる。なお、他の希ガスとしてクリプトン、またはキセノン、フッ化物として四フッ化炭素、または三フッ化窒素を用いても、同様の発光に至るメカニズムを呈することが推定される。
【００２１】
エキシマランプの実際の種々の応用面での使用を考慮すると、照度は１ｍＷ／ｃｍ２以上、照度安定性は、照射面における照度の変動範囲が±１０％以内であることが条件となる。
【００２２】
次に、図１に示したエキシマランプ１の構成を有するエキシマランプにおいて、ガス成分比を種々異ならして、照度と照度安定性を調べるために行った実験について説明する。
図３は、４種類の実験１〜実験４の態様を示す図であり、実験１は、発光ガスとしてアルゴン（Ａｒ）、バッファーガスとしてネオン（Ｎｅ）、フッ化物として六フッ化硫黄（ＳＦ６）を用い、実験２は、発光ガスとしてアルゴン（Ａｒ）、バッファーガスとしてヘリウム（Ｈｅ）、フッ化物として六フッ化硫黄（ＳＦ６）を用い、実験３は、発光ガスとしてクリプトン（Ｋｒ）、バッファーガスとしてネオン（Ｎｅ）、フッ化物として六フッ化硫黄（ＳＦ６）を用い、実験４は、発光ガスとしてキセノン（Ｘｅ）、バッファーガスとしてネオン（Ｎｅ）、フッ化物として六フッ化硫黄（ＳＦ６）を用いて、各々図１に示すエキシマランプ１を用いて、照度と照度安定性を調べた実験である。なお、ここで照度安定性が良いとは、点灯開始後１時間以内での照度の変動範囲が±１０％以内であるものを安定性ありとした。
【００２３】
図４は、実験１（１）において、ＳＦ６／（Ｎｅ＋Ａｒ＋ＳＦ６）を０．００１％の時、全圧を９０〜４００Ｔｏｒｒの範囲、Ｎｅ／（Ｎｅ＋Ａｒ）を０〜９９．８％の範囲、Ａｒ／（Ｎｅ＋Ａｒ）を１００〜０．２％の範囲で変化させさせた時の、初期照度（ｍＷ／ｃｍ２）と照度安定性（変動範囲±１０％）、および総合評価を示す表である。
図５は、実験１（２）において、ＳＦ６／（Ｎｅ＋Ａｒ＋ＳＦ６）を０．０２％の時、全圧を９０〜４００Ｔｏｒｒの範囲、Ｎｅ／（Ｎｅ＋Ａｒ）を０〜９９．８％の範囲、Ａｒ／（Ｎｅ＋Ａｒ）を１００〜０．２％の範囲で変化させさせた時の、初期照度（ｍＷ／ｃｍ２）と照度安定性（変動範囲±１０％）、および総合評価を示す表である。
図６は、実験１（３）において、ＳＦ６／（Ｎｅ＋Ａｒ＋ＳＦ６）を０．１％の時、全圧を９０〜４００Ｔｏｒｒの範囲、Ｎｅ／（Ｎｅ＋Ａｒ）を０〜９９．８％の範囲、Ａｒ／（Ｎｅ＋Ａｒ）を１００〜０．２％の範囲で変化させさせた時の、初期照度（ｍＷ／ｃｍ２）と照度安定性（変動範囲±１０％）、および総合評価を示す表である。
図７は、実験１（４）において、ＳＦ６／（Ｎｅ＋Ａｒ＋ＳＦ６）を１０％の時、全圧を９０〜４００Ｔｏｒｒの範囲、Ｎｅ／（Ｎｅ＋Ａｒ）を０〜９９．８％の範囲、Ａｒ／（Ｎｅ＋Ａｒ）を１００〜０．２％の範囲で変化させさせた時の、初期照度（ｍＷ／ｃｍ２）と照度安定性（変動範囲±１０％）、および総合評価を示す表である。
【００２４】
図８は、実験２（１）において、ＳＦ６／（Ｈｅ＋Ａｒ＋ＳＦ６）を０．００１％の時、全圧を９０〜４００Ｔｏｒｒの範囲、Ｈｅ／（Ｈｅ＋Ａｒ）を０〜９９．８％の範囲、Ａｒ／（Ｈｅ＋Ａｒ）を１００〜０．２％の範囲で変化させさせた時の、初期照度（ｍＷ／ｃｍ２）と照度安定性（変動範囲±１０％）、および総合評価を示す表である。
図９は、実験２（２）において、ＳＦ６／（Ｈｅ＋Ａｒ＋ＳＦ６）を０．０２％の時、全圧を９０〜４００Ｔｏｒｒの範囲、Ｎｅ／（Ｈｅ＋Ａｒ）を０〜９９．８％の範囲、Ａｒ／（Ｈｅ＋Ａｒ）を１００〜０．２％の範囲で変化させさせた時の、初期照度（ｍＷ／ｃｍ２）と照度安定性（変動範囲±１０％）、および総合評価を示す表である。
図１０は、実験２（３）において、ＳＦ６／（Ｈｅ＋Ａｒ＋ＳＦ６）を０．１％の時、全圧を９０〜４００Ｔｏｒｒの範囲、Ｎｅ／（Ｈｅ＋Ａｒ）を０〜９９．８％の範囲、Ａｒ／（Ｈｅ＋Ａｒ）を１００〜０．２％の範囲で変化させさせた時の、初期照度（ｍＷ／ｃｍ２）と照度安定性（変動範囲±１０％）、および総合評価を示す表である。
図１１は、実験２（４）において、ＳＦ６／（Ｈｅ＋Ａｒ＋ＳＦ６）を１０％の時、全圧を９０〜４００Ｔｏｒｒの範囲、Ｎｅ／（Ｈｅ＋Ａｒ）を０〜９９．８％の範囲、Ａｒ／（Ｈｅ＋Ａｒ）を１００〜０．２％の範囲で変化させさせた時の、初期照度（ｍＷ／ｃｍ２）と照度安定性（変動範囲±１０％）、および総合評価を示す表である。
【００２５】
図１２は、実験３（１）において、ＳＦ６／（Ｈｅ＋Ａｒ＋ＳＦ６）を０．００１％の時、全圧を９０〜４００Ｔｏｒｒの範囲、Ｎｅ／（Ｎｅ＋Ｋｒ）を０〜９９．８％の範囲、Ｋｒ／（ｎｅ＋Ｋｒ）を１００〜０．２％の範囲で変化させさせた時の、初期照度（ｍＷ／ｃｍ２）と照度安定性（変動範囲±１０％）、および総合評価を示す表である。
図１３は、実験３（２）において、ＳＦ６／（Ｎｅ＋Ｋｒ＋ＳＦ６）を０．０２％の時、全圧を９０〜４００Ｔｏｒｒの範囲、Ｎｅ／（Ｎｅ＋Ａｒ）を０〜９９．８％の範囲、Ｋｒ／（Ｎｅ＋Ｋｒ）を１００〜０．２％の範囲で変化させた時の、初期照度（ｍＷ／ｃｍ２）と照度安定性（変動範囲±１０％）、および総合評価を示す表である。
図１４は、実験３（３）において、ＳＦ６／（Ｎｅ＋Ｋｒ＋ＳＦ６）を０．１％の時、全圧を９０〜４００Ｔｏｒｒの範囲、Ｎｅ／（Ｎｅ＋Ａｒ）を０〜９９．８％の範囲、Ｋｒ／（ｎｅ＋Ｋｒ）を１００〜０．２％の範囲で変化させさせた時の、初期照度（ｍＷ／ｃｍ２）と照度安定性（変動範囲±１０％）、および総合評価を示す表である。
図１５は、実験３（４）において、ＳＦ６／（Ｎｅ＋Ｋｒ＋ＳＦ６）を１０％の時、全圧を９０〜４００Ｔｏｒｒの範囲、Ｎｅ／（Ｎｅ＋Ａｒ）を０〜９９．８％の範囲、Ｋｒ／（Ｎｅ＋Ｋｒ）を１００〜０．２％の範囲で変化させさせた時の、初期照度（ｍＷ／ｃｍ２）と照度安定性（変動範囲±１０％）、および総合評価を示す表である。 
【００２６】
図１６は、実験４（１）において、ＳＦ６／（Ｎｅ＋Ｘｅ＋ＳＦ６）を０．００１％の時、全圧を９０〜４００Ｔｏｒｒの範囲、Ｎｅ／（Ｎｅ＋Ｘｅ）を０〜９９．８％の範囲、Ｘｅ／（Ｎｅ＋Ｘｅ）を１００〜０．２％の範囲で変化させさせた時の、初期照度（ｍＷ／ｃｍ２）と照度安定性（変動範囲±１０％）、および総合評価を示す表である。
図１７は、実験４（２）において、ＳＦ６／（Ｎｅ＋Ｘｅ＋ＳＦ６）を０．０２％の時、全圧を９０〜４００Ｔｏｒｒの範囲、Ｎｅ／（Ｎｅ＋Ｘｅ）を０〜９９．８％の範囲、Ｘｅ／（Ｎｅ＋Ｘｅ）を１００〜０．２％の範囲で変化させた時の、初期照度（ｍＷ／ｃｍ２）と照度安定性（変動範囲±１０％）、および総合評価を示す表である。
図１８は、実験４（３）において、ＳＦ６／（Ｎｅ＋Ｘｅ＋ＳＦ６）を０．１％の時、全圧を９０〜４００Ｔｏｒｒの範囲、Ｎｅ／（Ｎｅ＋Ｘｅ）を０〜９９．８％の範囲、Ｘｅ／（Ｎｅ＋Ｘｅ）を１００〜０．２％の範囲で変化させさせた時の、初期照度（ｍＷ／ｃｍ２）と照度安定性（変動範囲±１０％）、および総合評価を示す表である。
図１９は、実験４（４）において、ＳＦ６／（Ｎｅ＋Ｘｅ＋ＳＦ６）を１０％の時、全圧を９０〜４００Ｔｏｒｒの範囲、Ｎｅ／（Ｎｅ＋Ｘｅ）を０〜９９．８％の範囲、Ｘｅ／（Ｎｅ＋Ｘｅ）を１００〜０．２％の範囲で変化させさせた時の、初期照度（ｍＷ／ｃｍ２）と照度安定性（変動範囲±１０％）、および総合評価を示す表である。
【００２７】
これらの実験結果から、明らかなように、照度を高くするために発光ガスの封入量を増すと放電が安定しないものとなる。一方、バッファーガスの封入量を増すと放電が安定し照度安定性が良くなるが、封入し過ぎると照度が低下する。さらに、ＳＦ６の封入量を増やすことも考えられるが、ＳＦ６は絶縁性ガスあるいは消弧性ガスとして知られており、電子を捕獲する性質（電子付着性）が極めて高いため、その分圧が高くなる程放電により生じた電子がＳＦ６に捕獲されて放電が阻害される確率が増す。放電を維持するためにはより高い電圧を印加し電子をより多く生じさせなければならないので、ＳＦ６の分圧が大きい程放電を維持するために必要な電圧が高くなり実用的ではない。
【００２８】
上記の実験から、照度にして１ｍＷ／ｃｍ２以上の照度が得られ、照射面おける照度の変動範囲が±１０％以内となる照度安定性がよい範囲は、発光管内の全圧が１００Ｔｏｒｒ（１３．３ｋＰａ）以上であって、発光管内の全ガスに対するフッ化物のモル比が０．００１％〜１０％であり、なおかつ、発光管内の希ガス全体に占めるバッファーガスのモル比（（バッファーガス／（バッファーガス＋発光ガス））で９０％〜９９．５％の範囲であることが分かる。
【００２９】
ここで、高照度かつ照度安定性のメカニズムについて説明する。希ガスとして、ＮｅとＡｒとを封入したモデルで説明すると、希ガスとしての放電はＮｅがＡｒより遥かに安定であり、従って実験１（１）〜実験１（４）に示すように、Ｎｅのガス比が高い封入ガス圧であっても安定な放電が得られる。一方、バッファーガスは発光には寄与せず、Ｎｅ放電による励起でエキシマとなった後、Ａｒと衝突してＡｒイオンを生成し、Ａｒイオンはフッ素イオンとの衝突によりアルゴン−フッ素エキシマを形成し、発光に寄与すると考えられる。即ち、例えば、発光ガスＡｒ、バッファーガスＮｅ、フッ化物ＳＦ６を封入したエキシマランプにおける放電中の反応は次のごとく進むと推測される。
Ｎｅ＋ｅ−→Ｎｅ＊＋ｅ−（１）
Ｎｅ＊＋Ａｒ→Ｎｅ＋Ａｒ＋（２）
ＳＦ６＋ｅ−→ＳＦ５＋Ｆ−（３）
Ａｒ＋＋Ｆ−→ＡｒＦ＊（４）
ＡｒＦ＊→ＡｒＦ＋ｈν（１９３ｎｍ）（５）
【００３０】
また、バッファーガスとしてＮｅに代えてＨｅを用いた場合も、同様の結果が得られる。即ち、例えば、発光ガスＡｒ、バッファーガスＨｅ、フッ化物ＳＦ６を封入したエキシマランプにおける放電中での反応は次のごとく進むと推測される。
Ｈｅ＋ｅ−→Ｈｅ＊＋ｅ−（６）
Ｈｅ＊＋Ａｒ→Ｈｅ＋Ａｒ＋（７）
ＳＦ６＋ｅ−→ＳＦ５＋Ｆ−（８）
Ａｒ＋＋Ｆ−→ＡｒＦ＊（９）
ＡｒＦ＊→ＡｒＦ＋ｈν（１９３ｎｍ）（１０）
【００３１】
なお、バッファーガスとしてＮｅとＨｅを混合して用いても、発光のメカニズムは変わらず、同様の結果が得られる。また、フッ化物として、ＳＦ６に代えて、ＳＦ４またはＮＦ３を用いても発光メカニズムに変わりがないので同様の結果が得られる。
【図面の簡単な説明】
【００３２】
【図１】本発明に係るエキシマランプの斜視図である。
【図２】図１に示したエキシマランプの管軸を通る切断面から見た断面図およびＡ−Ａ切断面から見た断面図である。
【図３】４種類の実験１〜実験４の態様を示す図である。
【図４】実験１（１）において、ＳＦ６／（Ｎｅ＋Ａｒ＋ＳＦ６）を０．００１％の時、全圧を９０〜４００Ｔｏｒｒの範囲、Ｎｅ／（Ｎｅ＋Ａｒ）を０〜９９．８％の範囲、Ａｒ／（Ｎｅ＋Ａｒ）を１００〜０．２％の範囲で変化させさせた時の、初期照度（ｍＷ／ｃｍ２）と照度安定性（変動範囲±１０％）、および総合評価を示す表である。
【図５】実験１（２）において、ＳＦ６／（Ｎｅ＋Ａｒ＋ＳＦ６）を０．０２％の時、全圧を９０〜４００Ｔｏｒｒの範囲、Ｎｅ／（Ｎｅ＋Ａｒ）を０〜９９．８％の範囲、Ａｒ／（Ｎｅ＋Ａｒ）を１００〜０．２％の範囲で変化させさせた時の、初期照度（ｍＷ／ｃｍ２）と照度安定性（変動範囲±１０％）、および総合評価を示す表である。
【図６】実験１（３）において、ＳＦ６／（Ｎｅ＋Ａｒ＋ＳＦ６）を０．１％の時、全圧を９０〜４００Ｔｏｒｒの範囲、Ｎｅ／（Ｎｅ＋Ａｒ）を０〜９９．８％の範囲、Ａｒ／（Ｎｅ＋Ａｒ）を１００〜０．２％の範囲で変化させさせた時の、初期照度（ｍＷ／ｃｍ２）と照度安定性（変動範囲±１０％）、および総合評価を示す表である。
【図７】実験１（４）において、ＳＦ６／（Ｎｅ＋Ａｒ＋ＳＦ６）を１０％の時、全圧を９０〜４００Ｔｏｒｒの範囲、Ｎｅ／（Ｎｅ＋Ａｒ）を０〜９９．８％の範囲、Ａｒ／（Ｎｅ＋Ａｒ）を１００〜０．２％の範囲で変化させさせた時の、初期照度（ｍＷ／ｃｍ２）と照度安定性（変動範囲±１０％）、および総合評価を示す表である。
【図８】実験２（１）において、ＳＦ６／（Ｈｅ＋Ａｒ＋ＳＦ６）を０．００１％の時、全圧を９０〜４００Ｔｏｒｒの範囲、Ｈｅ／（Ｈｅ＋Ａｒ）を０〜９９．８％の範囲、Ａｒ／（Ｈｅ＋Ａｒ）を１００〜０．２％の範囲で変化させさせた時の、初期照度（ｍＷ／ｃｍ２）と照度安定性（変動範囲±１０％）、および総合評価を示す表である。
【図９】実験２（２）において、ＳＦ６／（Ｈｅ＋Ａｒ＋ＳＦ６）を０．０２％の時、全圧を９０〜４００Ｔｏｒｒの範囲、Ｎｅ／（Ｈｅ＋Ａｒ）を０〜９９．８％の範囲、Ａｒ／（Ｈｅ＋Ａｒ）を１００〜０．２％の範囲で変化させさせた時の、初期照度（ｍＷ／ｃｍ２）と照度安定性（変動範囲±１０％）、および総合評価を示す表である。
【図１０】実験２（３）において、ＳＦ６／（Ｈｅ＋Ａｒ＋ＳＦ６）を０．１％の時、全圧を９０〜４００Ｔｏｒｒの範囲、Ｎｅ／（Ｈｅ＋Ａｒ）を０〜９９．８％の範囲、Ａｒ／（Ｈｅ＋Ａｒ）を１００〜０．２％の範囲で変化させさせた時の、初期照度（ｍＷ／ｃｍ２）と照度安定性（変動範囲±１０％）、および総合評価を示す表である。
【図１１】実験２（４）において、ＳＦ６／（Ｈｅ＋Ａｒ＋ＳＦ６）を１０％の時、全圧を９０〜４００Ｔｏｒｒの範囲、Ｎｅ／（Ｈｅ＋Ａｒ）を０〜９９．８％の範囲、Ａｒ／（Ｈｅ＋Ａｒ）を１００〜０．２％の範囲で変化させさせた時の、初期照度（ｍＷ／ｃｍ２）と照度安定性（変動範囲±１０％）、および総合評価を示す表である。
【図１２】実験３（１）において、ＳＦ６／（Ｎｅ＋Ｋｒ＋ＳＦ６）を０．００１％の時、全圧を９０〜４００Ｔｏｒｒの範囲、Ｎｅ／（Ｎｅ＋Ｋｒ）を０〜９９．８％の範囲、Ｋｒ／（ｎｅ＋Ｋｒ）を１００〜０．２％の範囲で変化させさせた時の、初期照度（ｍＷ／ｃｍ２）と照度安定性（変動範囲±１０％）、および総合評価を示す表である。
【図１３】実験３（２）において、ＳＦ６／（Ｎｅ＋Ｋｒ＋ＳＦ６）を０．０２％の時、全圧を９０〜４００Ｔｏｒｒの範囲、Ｎｅ／（Ｎｅ＋Ａｒ）を０〜９９．８％の範囲、Ｋｒ／（Ｎｅ＋Ｋｒ）を１００〜０．２％の範囲で変化させた時の、初期照度（ｍＷ／ｃｍ２）と照度安定性（変動範囲±１０％）、および総合評価を示す表である。
【図１４】実験３（３）において、ＳＦ６／（Ｎｅ＋Ｋｒ＋ＳＦ６）を０．１％の時、全圧を９０〜４００Ｔｏｒｒの範囲、Ｎｅ／（Ｎｅ＋Ａｒ）を０〜９９．８％の範囲、Ｋｒ／（ｎｅ＋Ｋｒ）を１００〜０．２％の範囲で変化させさせた時の、初期照度（ｍＷ／ｃｍ２）と照度安定性（変動範囲±１０％）、および総合評価を示す表である。
【図１５】実験３（４）において、ＳＦ６／（Ｎｅ＋Ｋｒ＋ＳＦ６）を１０％の時、全圧を９０〜４００Ｔｏｒｒの範囲、Ｎｅ／（Ｎｅ＋Ａｒ）を０〜９９．８％の範囲、Ｋｒ／（Ｎｅ＋Ｋｒ）を１００〜０．２％の範囲で変化させさせた時の、初期照度（ｍＷ／ｃｍ２）と照度安定性（変動範囲±１０％）、および総合評価を示す表である。
【図１６】実験４（１）において、ＳＦ６／（Ｎｅ＋Ｘｅ＋ＳＦ６）を０．００１％の時、全圧を９０〜４００Ｔｏｒｒの範囲、Ｎｅ／（Ｎｅ＋Ｘｅ）を０〜９９．８％の範囲、Ｘｅ／（Ｎｅ＋Ｘｅ）を１００〜０．２％の範囲で変化させさせた時の、初期照度（ｍＷ／ｃｍ２）と照度安定性（変動範囲±１０％）、および総合評価を示す表である。
【図１７】実験４（２）において、ＳＦ６／（Ｎｅ＋Ｘｅ＋ＳＦ６）を０．０２％の時、全圧を９０〜４００Ｔｏｒｒの範囲、Ｎｅ／（Ｎｅ＋Ｘｅ）を０〜９９．８％の範囲、Ｘｅ／（Ｎｅ＋Ｘｅ）を１００〜０．２％の範囲で変化させた時の、初期照度（ｍＷ／ｃｍ２）と照度安定性（変動範囲±１０％）、および総合評価を示す表である。
【図１８】実験４（３）において、ＳＦ６／（Ｎｅ＋Ｘｅ＋ＳＦ６）を０．１％の時、全圧を９０〜４００Ｔｏｒｒの範囲、Ｎｅ／（Ｎｅ＋Ｘｅ）を０〜９９．８％の範囲、Ｘｅ／（Ｎｅ＋Ｘｅ）を１００〜０．２％の範囲で変化させさせた時の、初期照度（ｍＷ／ｃｍ２）と照度安定性（変動範囲±１０％）、および総合評価を示す表である。
【図１９】実験４（４）において、ＳＦ６／（Ｎｅ＋Ｘｅ＋ＳＦ６）を１０％の時、全圧を９０〜４００Ｔｏｒｒの範囲、Ｎｅ／（Ｎｅ＋Ｘｅ）を０〜９９．８％の範囲、Ｘｅ／（Ｎｅ＋Ｘｅ）を１００〜０．２％の範囲で変化させさせた時の、初期照度（ｍＷ／ｃｍ２）と照度安定性（変動範囲±１０％）、および総合評価を示す表である。
【符号の説明】
【００３３】
１  エキシマランプ
２  発光管
３，４  蓋部材
５，６  封止材
７  ガス管
８  放電容器の内部
９  封止部
１０，１１  外部電極
１２，１３  リード
１４，１５  半田
【図１】
0004462448.tif 000002
【図２】
0004462448.tif 000003
【図３】
0004462448.tif 000004
【図４】
0004462448.tif 000005
【図５】
0004462448.tif 000006
【図６】
0004462448.tif 000007
【図７】
0004462448.tif 000008
【図８】
0004462448.tif 000009
【図９】
0004462448.tif 000010
【図１０】
0004462448.tif 000011
【図１１】
0004462448.tif 000012
【図１２】
0004462448.tif 000013
【図１３】
0004462448.tif 000014
【図１４】
0004462448.tif 000015
【図１５】
0004462448.tif 000016
【図１６】
0004462448.tif 000017
【図１７】
0004462448.tif 000018
【図１８】
0004462448.tif 000019
【図１９】
0004462448.tif 000020